Accumulateur électrochimique (A) métal-ion comprenant au moins une cellule électrochimique constituée d’une cathode (2), d’une anode (3) et d’un séparateur (1) imprégné d’un électrolyte liquide agencé entre la cathode (2) et l’anode (3), la(les) cellule(s) définissant un faisceau électrochimique (F) de forme allongée selon un axe longitudinal (X), le séparateur présentant au moins une zone (12), agencée à au moins l’une des extrémités latérales extérieures du faisceau électrochimique (F), dont la température de fusion est inférieure au reste (12) du séparateur. Accumulateur selon la revendication 1, la zone (12) du séparateur à température de fusion inférieure au reste (12) du séparateur s’étendant sur au moins une partie de la hauteur du faisceau électrochimique entre la portion de cathode(s) et la portion d’anode(s) délimitant l’extrémité latérale extérieure du faisceau électrochimique. Accumulateur selon la revendication 1, la zone (12) du séparateur à température de fusion inférieure au reste (12) du séparateur s’étendant sur au moins une partie de la hauteur du faisceau électrochimique entre la portion de cathode(s) ou d’anode(s) et une électrode supplémentaire délimitant l’extrémité latérale extérieure du faisceau électrochimique, l’électrode supplémentaire présentant une résistance électrique supérieure à la résistance interne initiale du faisceau électrochimique. Accumulateur selon la revendication 3, la résistance électrique de l’électrode supplémentaire étant supérieure d’au moins 0,5 Ω à la résistance interne initiale du faisceau électrochimique. Accumulateur selon la revendication 3 ou 4, l’électrode supplémentaire présentant une résistance thermique au moins égale à 30W/mK. Accumulateur selon l’une des revendications 3 à 5, l’électrode supplémentaire comprenant un mélange de charges électriques et d’un liant et/ou un film métallique ayant subi de préférence un traitement de surface. Accumulateur selon l’une des revendications précédentes, la température de fusion de la zone étant inférieure d’au moins 20% à celle du reste du séparateur. Accumulateur selon l’une des revendications précédentes, la zone du séparateur étant en polypropylène tandis que le reste du séparateur est en polypropylène revêtu d’un revêtement à température de fusion supérieure à celle du polypropylène. Accumulateur selon l’une des revendications 1 à 7, la zone du séparateur étant en polyéthylène tandis que le reste du séparateur est en polypropylène. Accumulateur selon l’une des revendications précédentes, le faisceau électrochimique (5) étant constitué d’une seule cellule électrochimique, obtenu par enroulement, la zone du séparateur à température de fusion inférieure au reste du séparateur étant celle située à l’extrémité extérieure de l’enroulement. Accumulateur selon l’une des revendications 1 à 9, le faisceau électrochimique comprenant un empilement de cellules électrochimiques élémentaires comprenant chacune une cathode (2), une anode (3), et un séparateur (1) imprégné d’électrolyte intercalé entre l’anode et la cathode, la zone de séparateur à température de fusion inférieure au reste des séparateurs étant constituée par au moins un des deux séparateurs à l’extrémité extérieure de l’empilement. Accumulateur selon l’une des revendications précédentes, comprenant : un boîtier (6) agencé pour contenir de manière étanche le faisceau électrochimique, deux bornes (4, 5) de sortie courant reliées chacune à l’une ou l’autre de l’(des) anode(s) et de la (des) cathode(s), une des bornes dite première borne (2) traversant une paroi du boîtier (6) et étant isolée électriquement de celui-ci, Accumulateur selon l’une des revendications précédentes, l’accumulateur étant de forme générale cylindrique ou prismatique. Accumulateur selon l’une des revendications précédentes, constituant un accumulateur Li-ion dans lequel : - le matériau d’anode(s) est choisi dans le groupe comportant le graphite, le lithium, l’oxyde de titanate Li 4 TiO 5 O 12 ; - le matériau de cathode(s) est choisi dans le groupe des composés d’intercalation/insertion de type LiMO 2 avec M représentant Co, Ni ou Mn ; LiM’ 2 O 4 avec M’ représentant Ni ou Mn ; LiM’’PO 4 avec M’’ représentant Fe, Co, Mn ou Ni.